광학 활성 리간드 는 , 티탄 대 광학 활성 리간드 의 몰 분 율 이 약 0 . 5 ≤ Ti / 리간드 ≤ 4 가 되 도록 하 는 양 으로 티탄 테트라 알 콕 사이드 화합물 에 물 또는 티탄 옥소 알 콕 사이드 와 함께 첨가 될 수 있 다 . 본 발명 의 한 실시 양태 에서 , 티탄 대 광학 활성 리간드 의 몰 분 율 은 약 1 ≤ Ti / 리간드 ≤ 약 3 , 예컨대 Ti / 리간드 = 2 일 수 있 다 . 따라서 , 티탄 대 리간드 의 비 는 티탄 으로 이동 될 수 있 고 , 즉 본 발명 의 제조 방법 에서 , 촉매 조성물 이 키 랄 리간드 보다 많 은 티탄 을 함유 하 면 양호 한 수율 은 계속 수득 될 수 도 있 다 . 또한 , 광학 활성 리간드 는 용매 에 용해 될 수 있 거나 , 또는 용해 됨 이 없이 입수 된 그대로 첨가 될 수 있 다 . 용매 가 사용 되 는 경우 , 상기 용매 는 상기 물 의 첨가 단계 에서 사용 된 용매 와 동일 한 용매 이 거나 그 와 는 상이 할 수 있 다 . 용매 가 새로이 첨가 되 는 경우 , 그 의 양 은 1 밀리몰 의 티탄 원자 를 기준 으로 약 1 내지 약 5 , 000 ml , 바람직 하 게 는 약 1 내지 약 500 ml 일 수 있 다 . 이 시점 에서 , 반응 온도 는 특별히 제한 되 지 않 지만 , 상기 화합물 은 대략 실온 예컨대 15 내지 30 ℃ 에서 약 5 분 내지 약 1 시간 , 또는 약 30 분 내지 약 1 시간 동안 교반 함 에 의해 보통 제조 될 수 있 다 . 본 발명 의 티탄 화합물 의 제조 는 바람직 하 게 는 무수 불활성 기체 분위기 하 에서 수행 된다 . 불활성 기체 의 예 는 질소 , 아르곤 , 헬륨 등 을 포함 한다 . 반응 혼합물 의 교반 후 에 , 본 발명 의 티탄 화합물 이 수득 된다 . 그 시점 에서 , 반응 을 부드럽 게 진행 시키 기 위해 , 용매 가 사용 될 수 있 다 . 사용 되 는 용매 는 티탄 옥소 알 콕 사이드 화합물 또는 광학 활성 리간드 중 어떤 하나 , 또는 이 들 모두 를 용해 시켜 반응 을 부드럽 게 진행 시킨다 . 상기 용매 의 예 는 할로겐 화 된 탄화수소 용매 예컨대 다 이 클로로메탄 , 클로로폼 등 ; 할로겐 화 된 방향 족 탄화수소 용매 예컨대 플 루 오로 벤젠 , 트라이 플 루 오로 메틸벤젠 등 ; 방향 족 탄화수소 용매 예 컨대 톨루엔 , 자일렌 등 ; 에스터 용매 예컨대 에틸 아세테이트 등 ; 에스터 용매 예컨대 에틸 아세테이트 등 ; 및 에 터 용매 예컨대 테트라 하이드로 퓨란 , 다 이 옥산 , 다이에틸 에 터 , 다이메틸 옥시 에 탄 등 을 포함 한다 . 한 실시 양태 에서 , 할로겐 화 된 탄화수소 용매 또는 방향 족 탄화수소 용매 가 사용 될 수 있 다 . 추가 의 실시 양태 에서 , 아 세토 나이트릴 이 또한 사용 될 수 있 다 . 또 다른 실시 양태 에서 , 상기 용매 들 이 혼합물 이 또한 사용 될 수 도 있 다 .